ОКИСЛЕНИЕ ПОЛИМЕРНОЙ ПОВЕРХНОСТИ С ИСПОЛЬЗОВАНИЕМ ПЕРКИСЛОТ

1. Способ, который включает в себя взаимодействие поверхности гидрофобного полимера с перкислотой в условиях, эффективных для того, чтобы сделать поверхность наиболее гидрофильной.
2. Способ по п. 1, в котором перкислоту выбирают из группы, состоящей из кислоты Каро и пероксифосфорной кислоты.
3. Способ по п. 1, в котором перкислота является кислотой Каро.
4. Способ по п. 3, в котором кислота Каро содержит по меньшей мере 2 мас.% перекиси водорода и менее 90 мас.% серной кислоты.
5. Способ по п. 3, в котором кислота Каро содержит по меньшей мере 3 мас.% перекиси водорода и менее 85 мас.% серной кислоты.
6. Способ по п. 3, в котором серная кислота присутствует в количестве в пределах от 70 до 90 мас.%.
7. Способ по п. 3, в котором перекись водорода присутствует в количестве в пределах от 2 до 15 мас.%.
8. Способ по п. 3, в котором кислота Каро содержит по меньшей мере 5 мас.% воды.
9. Способ по п. 3, в котором кислота Каро содержит по меньшей мере 10 мас.% воды.
10. Способ по п. 1, в котором подвергшаяся взаимодействию поверхность содержит карбоксильные группы, сульфогруппы или обе указанные группы.
11. Способ по п. 1, в котором гидрофобный полимер является полипропиленом.
12. Способ по п. 11, в котором подвергшаяся взаимодействию поверхность при смачивании водой имеет статический угол контакта менее 120 градусов.
13. Способ по п. 11, в котором подвергшаяся взаимодействию поверхность при смачивании водой имеет статический угол контакта в пределах от 110 до 116 градусов.
14. Способ по п. 1, в котором гидрофобный полимер является политетрафторэтиленом.
15. Способ по п. 1, в котором гидрофобный полимер является полиэтиленом.
16. Способ по п. 1, в котором реакцию проводят при температуре в пределах от 80°C до 160°C.